"ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する二次電池であって、前記非水電解質は、MeaXbMeはLi、Na、K、Ca、及びAlからなる群から選択される;Xはビスオキサラトホウ酸bisborateアニオン、マロナト-オキサラトホウ酸塩malonatooxalatoborateアニオン、及びビスマロナトホウ酸bisborateアニオンからなる群から選択される;a、bはMeの酸化数に応じて1~3から決定される整数からなる支持塩を含むことを特徴とする非水電解質電池。ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する二次電池であって、前記ラジカル材料に接触するようにルイス酸を含有せず、且つ、その電池を高温にて長期間保持したときに前記ラジカル材料に接触するようにルイス酸が生成しないことを特徴とする非水電解質電池。ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する二次電池であって、前記ラジカル材料に接触するようにルイス酸を含有せず、且つ、その電池を60°Cにて12日間保持したときに前記ラジカル材料に接触するようにルイス酸が生成しないことを特徴とする非水電解質電池。ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する二次電池であって、前記ラジカル材料に接触するように下記化合物群Aを含有せず、且つ、その電池を60°Cにて12日間保持したときに前記ラジカル材料に接触するように、前記化合物群Aが生成しないことを特徴とする非水電解質電池。化合物群Aは、AsF5、AgF、AgBF4、BH3、B2H6、CaCl2、Cp2Os、Cp2Ru、CuCl2、CuBF42、GaCl3、GaF3、Ga2H6、GeF4、GeH4、H2SO4、HCOOH、HCN、HF、HCl、HBr、HI、MgCH2SCH32、MnCl2、MoF6、NaBF4、NaBC6H54、NbCl5、NH4[BC6H53CH3]、NH4PF6、NO2SbF6、NOSbCl6、NO2BF4、PF3、PF5、PdCN2、PtCl4、PtI4、SbCl3、SbF6、SiCl4、SiF4、SF4、SnH4、SO3、TiCl3、WF6、ZrCl4、BX3、AlX3、SnX2、SnX4、MgX2、TiX4、PdX2、CrX3、FeX3、CoX3、NiX2、SbX5、InX3、ZnX2XがF-、Cl-、Br-、I-、CF3SO3-、C6F5-、C6H5-、OCH2CH3-である。、HoCF3SO32、CaCF3SO32、ScCF3SO33、YCF3SO33、LnCF3SO33LnはLa、Ce、Pr、Nd、Pm、Sm、Eu、Gd、Tb、Dy、Ho、Er、Tm、Yb、又はLu、BF3-ジエチルエーテレート錯体、BF3-酢酸錯体、BF3-メチル-t-ブチルエーテル錯体、BF3-ジ-n-ブチルエーテレート錯体、BF3-ジメチルエーテレート錯体、BF3-ジメチルスルフィド錯体、BF3-フェノール錯体、BF3-リン酸錯体、BF3-テトラヒドロフラン錯体、トリフル酸、トリブチルボラン、トリブチルボレート、及びトリスパーフルオロフェニルボランからなる群である。前記ラジカル材料はニトロキシルラジカル化合物である請求項1~4の何れか1項に記載の非水電解質電池。前記非水電解質は、エチレンカーボネート、プロピレンカーボネート、ブチレンカーボネート、γ-ブチルラクトン、ジメチルカーボネート、エチルメチルカーボネート、ジエチルカーボネート、12ジメトキシエタン、メチルアセテート、テトラヒドロフラン、2メチルテトラヒドロフラン13ジオキソラン、4メチル13ジオキソラン、ジエチルエーテル、3メチルオキサゾリジノン、ギ酸メチルスルホラン、ジメチルスルホキシド、及びアセトニトリルからなる群から選択される1種又は2種以上の非水溶媒を含む請求項1~5の何れか1項に記載の非水電解質電池。前記正極は一面側が酸素含有ガスに接触する酸素透過膜をもち、前記ラジカル材料は前記酸素透過膜の他面側に配設されている請求項1~6の何れか1項に記載の非水電解質電池。ところで、本発明者らの研究によると、正極にラジカル材料を含有させた非水二次電池は充分な耐久性を示さないことがあった。本発明者らがこの原因を探るため鋭意検討を行った結果、電解質中に含まれる支持塩の種類によって含有されるラジカル材料が失活する場合があることが明らかになった。具体的には、電池に予め含まれているか、保存している間に生成するルイス酸によりラジカル材料がもつラジカルが失活し電池性能が低下することが分かった。実施例にて詳述するが、ルイス酸はラジカル材料と複合体を生成することでラジカルを消費して、ラジカル材料がもつラジカルが電池反応に関与できなくする作用をもつことが分かった。本発明は上記実情に鑑み完成されたもので有り、耐久性に優れた非水電解質電池を提供することを解決すべき課題とする。上記知見に基づき本発明者らは以下の発明を完成した。すなわち、上記課題を解決する請求項1に記載の発明は、ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する電池であって、前記非水電解質は、MeaXbMeはLi、Na、K、Ca、及びAlからなる群から選択される;Xはビスオキサラトホウ酸bisborateアニオン、マロナト-オキサラトホウ酸malonatooxalatoborateアニオン、及びビスマロナトホウ酸bisborateアニオンからなる群から選択される;a、bはMeの酸化数に応じて1~3から決定される整数からなる支持塩を含むことを特徴とする非水電解質電池である。上述した支持塩を採用することにより非水電解質電池の耐久性が向上できる。この理由としてはこれらの支持塩が電池内の雰囲気下でラジカル材料がもつラジカルを失活させることなく電解質としての作用を発揮できるためと考えている。上記課題を解決する請求項2に記載の発明は、ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する電池であって、前記ラジカル材料に接触するようにルイス酸を含有せず、且つ、その電池を高温例えば請求項3では60°Cにて長期例えば請求項3では12日間保持したときに前記ラジカル材料に接触するようにルイス酸が生成しないことを特徴とする非水電解質電池である。また、上記課題を解決する請求項4に記載の発明は、ラジカル材料をもつ正極と、金属イオンMイオン;MはLi、Na、K、Ca、Mg、Zn、Fe、及びAlからなる群から選択されるを吸蔵乃至放出可能な負極と、前記正負極間に介設された非水電解質と、を有する電池であって、前記ラジカル材料に接触するように化合物群Aを含有せず、且つ、その電池を60°Cにて12日間保持したときに前記ラジカル材料に接触するように、前記化合物群Aを生成しないことを特徴とする非水電解質電池である。前記化合物群Aは、AsF5、AgF、AgBF4、BH3、B2H6、CaCl2、Cp2Os、Cp2Ru、CuCl2、CuBF42、GaCl3、GaF3、Ga2H6、GeF4、GeH4、H2SO4、HCOOH、HCN、HF、HCl、HBr、HI、MgCH2SCH32、MnCl2、MoF6、NaBF4、NaBC6H54、NbCl5、NH4[BC6H53CH3]、NH4PF6、NO2SbF6、NOSbCl6、NO2BF4、PF3、PF5、PdCN2、PtCl4、PtI4、SbCl3、SbF6、SiCl4、SiF4、SF4、SnH4、SO3、TiCl3、WF6、ZrCl4、BX3、AlX3、SnX2、SnX4、MgX2、TiX4、PdX2、CrX3、FeX3、CoX3、NiX2、SbX5、InX3、ZnX2XがF-、Cl-、Br-、I-、CF3SO3-、C6F5-、C6H5-、OCH2CH3-である。、HoCF3SO32、CaCF3SO32、ScCF3SO33、YCF3SO33、LnCF3SO33LnはLa、Ce、Pr、Nd、Pm、Sm、Eu、Gd、Tb、Dy、Ho、Er、Tm、Yb、又はLu、BF3-ジエチルエーテレート錯体、BF3-酢酸錯体、BF3-メチル-t-ブチルエーテル錯体、BF3-ジ-n-ブチルエーテレート錯体、BF3-ジメチルエーテレート錯体、BF3-ジメチルスルフィド錯体、BF3-フェノール錯体、BF3-リン酸錯体、BF3-テトラヒドロフラン錯体、トリフル酸、トリブチルボラン、トリブチルボレート、及びトリスパーフルオロフェニルボランからなる群である。ラジカル材料に接触するように、ルイス酸特に請求項4に記載したような化合物群Aを含有せず、且つ、生成しないようにすることでラジカル材料の失活を防止できる。ここで、上記化合物を含有しない、生成しないとは電解液中の支持塩の濃度を基準として0.1M以下しか含有しない、生成しないということである。また、ラジカル材料に接触しない部位であれば上記ルイス酸や化合物群Aを含有していても良い。例えば、正極に存在するラジカル材料に接触できないように完全に分離された空間や、電池の外部などに上述の化合物を含有することは妨げない。請求項5に記載の発明は、前記ラジカル材料はニトロキシルラジカル化合物である。ニトロキシルラジカルを正極に含有させることで電池容量を向上できる。請求項6に記載の発明は、前記非水電解質が、エチレンカーボネート、プロピレンカーボネート、ブチレンカーボネート、γ-ブチルラクトン、ジメチルカーボネート、エチルメチルカーボネート、ジエチルカーボネート、12ジメトキシエタン、メチルアセテート、テトラヒドロフラン、2メチルテトラヒドロフラン13ジオキソラン、4メチル13ジオキソラン、ジエチルエーテル、3メチルオキサゾリジノン、ギ酸メチルスルホラン、ジメチルスルホキシド、及びアセトニトリルからなる群から選択される1種又は2種以上の非水溶媒を含む。これらの非水溶媒は電池内の雰囲気下でルイス酸を生成せず、ラジカル材料の失活を生起しない。請求項7に記載の発明は、前記正極の一面側が酸素含有ガスに接触する酸素透過膜をもち、前記ラジカル材料は前記酸素透過膜の他面側に配設されている。酸素を正極活物質にするため、電池のエネルギー密度が向上できる。本発明の非水電解質電池について実施形態に基づき詳細に説明を行う。非水電解質電池本発明の非水電解質電池は正極、負極、そして非水電解質を有する。正極はラジカル材料をもつ。負極は金属イオンを吸蔵乃至放出可能な構成をもつ。金属イオンはLi、Na、K、Ca、Mg、Zn、Fe、又はAlのイオンである。本実施形態の非水電解質電池の形態は特に限定されず、正極、負極、及び電解質をシート状に成形し、それらを重ね合わせた上で巻回する巻回型電池、積層する積層型電池などの通常の形態を採用することができる。正極、負極、電解質の形態は特に限定されないが、それぞれシート状、板状の形態が例示できる。なお、正極において酸素を利用する形態を採用する場合には正極側に酸素含有ガス空気などを供給できるようにする。また、本実施形態の非水電解質電池は一次電池でも二次電池でも構わないものであり、一次電池及び二次電池における保存中の電池性能の低下の抑制ができる上に、二次電池に採用するとサイクル特性の維持にも寄与できる発明である。本実施形態の非水電解質電池は、以下に示すa~cの構成のうちの少なくとも1つの構成を採用する。これらの構成のうちの1又は2以上を採用することにより高い耐久性が実現できる。なお、aの構成を採用する場合は、この支持塩以外の支持塩は採用しないことが望ましい。a非水電解質は、MeaXbMeはLi、Na、K、Ca、及びAlからなる群から選択される;Xはビスオキサラトホウ酸bisborate:BOBアニオン、マロナト-オキサラトホウ酸malonatooxalatoborate:MOBアニオン、及びビスマロナトホウ酸bisborate:BMBアニオンからなる群から選択される;a、bはMeの酸化数に応じて1~3から決定される整数からなる支持塩を含むこと。Meは後述する正負極において吸蔵乃至放出される金属イオンに対応するものを選択することができる。b後述する正極に含まれるラジカル材料に接触するようにルイス酸を含まず、且つ、その電池を60°Cにて12日間保持したときに前記ラジカル材料に接触するようにルイス酸が生成しないこと。ここで、60°C、12日間保持で生成するとは、60°C超、又は12日間超の条件で生成した場合は含まれず、本要件bを満たす。反対に、これよりも穏やかな条件においてルイス酸を生じる場合には、ルイス酸を生成したとして、本要件bを満たさない。すなわち、60°C未満の温度であるか、12日未満の時間でルイス酸を生じた場合には本要件bを満たさない。c後述する正極に含まれるラジカル材料に接触するように前述した化合物群Aを含まず、且つ、その電池を60°Cにて12日間保持したときに前記ラジカル材料に接触するように化合物群Aが生成しないこと。ここで、60°C、12日間保持で生成するとは、60°C超、又は12日間超の条件で生成した場合は含まれず、本要件cを満たす。反対に、これよりも穏やかな条件において化合物群Aを生じる場合には、化合物群Aを生成したとして、本要件cを満たさない。すなわち、60°C未満の温度であるか、12日未満の時間で化合物群Aを生じた場合には本要件cを満たさない。正極正極はラジカル材料に加えて、負極が吸蔵乃至放出する金属イオンを吸蔵乃至放出可能な正極活物質を有することができる。正極活物質を有しない場合には外部に存在する酸素を正極活物質にするため、外部から酸素を取込可能な酸素透過膜を正極にもつこともできる。酸素透過膜は酸素を選択的に透過する酸素富化膜、表裏面が連通する多孔質材料ステンレス鋼、ニッケル、アルミニウム、銅などから構成される、網パンチングメタルなども採用できる。酸素透過膜は集電体を兼ねることが望ましい。多孔質材料の孔、網、パンチングメタルの孔などの中には、ラジカル材料などを充填した形態を採用することが望ましい。ラジカル材料としては特に限定しないが、電池雰囲気内で安定して存在可能なものが望ましい。ここで、安定して存在可能なラジカルとは、長期間経過後もラジカル構造が保持できているもので、ラジカルの存在はESRにて測定することができる。ラジカル材料としては以下のようなラジカル骨格をもつ化合物が挙げられる。ラジカル骨格以外の部分の化学構造は、ラジカルと電子的に相互作用するものであっても、しないものであっても、そのラジカルが安定なものになる限りにおいて特に限定しない。例えば、何らかの高分子化合物にラジカル骨格を結合させることも可能である。採用できるラジカル骨格を以下に例示する。例えば、ニトロキシルラジカルを有する骨格、オキシラジカルを有する骨格、窒素ラジカルを有する骨格、硫黄ラジカルを有する骨格、炭素ラジカルを有する骨格及びホウ素ラジカルを有する骨格からなる群より選ばれたものが好ましい。具体的には、式1~9に示すようなニトロキシルラジカルを有する骨格、式10に示すようなフェノキシラジカルオキシラジカルを有する骨格、式11~13に示すようなヒドラジルラジカル窒素ラジカルを有する骨格、式14,15に示すような炭素ラジカルを有する骨格などが挙げられる。このうち、特にニトロキシルラジカルを有する骨格が好ましく、例えば、2,2,6,6-テトラアルキル-1-オキシルピペリジニル骨格式1参照:2,2,6,6-テトラメチル-1-ピペリジニルオキシTEMPO、4-ヒドロキシ-2,2,6,6-テトラメチルピペリジニルオキシ4-ヒドロキシ-TEMPO、3-カルバモイル-2,2,5,5-テトラメチルピロリジン-1-イロキシ3-カルバモイル-PROXYL、又は3-カルボキシ-2,2,5,5-テトラメチル-1-ピロリジニルオキシ3-カルボキシ-PROXYLなど、2,2,5,5-テトラアルキル-1-オキシルピロリニル骨格式2参照及び2,2,5,5-テトラアルキル-1-オキシルピロリジニル骨格式3参照からなる群より選ばれたものが好ましい。これらの骨格そのまま、又は骨格の何れかの原子を介して高分子化合物に結合していても良い。高分子化合物としてはポリメタアクリル酸アルキルエステル、ポリアクリロニトリル、ポリオレフィン、ポリスチレン、ポリアニリン、ポリピロールなどである。これらの骨格そのままの化合物としても良いし、又は、骨格の何れかの原子を介して高分子化合物に結合した高分子化合物として用いても良い。高分子化合物としてはポリメタアクリル酸アルキルエステル、ポリアクリロニトリル、ポリオレフィン、ポリスチレン、ポリアニリン、ポリピロールなどに上述の骨格を結合した化合物が挙げられる。ラジカル材料としては、前述したような安定なラジカル骨格が多環式芳香環に連結した構造を有する化合物としてもよい。多環式芳香環としては、例えばナフタレン、フェナレン、トリフェニレン、アントラセン、ペリレン、フェナントレン、及びピレンからなる群より選ばれたものが好ましく、特にピレンが好ましい。また、多環式芳香環は、アミド結合、エステル結合、ウレア結合、ウレタン結合、カルバミド結合、エーテル結合、及びスルフィド結合からなる群より選ばれたものをスペーサとしそのスペーサを介してラジカル骨格に連結していてもよい。多環式芳香環は、このようなスペーサを介さずに直接ラジカル骨格に連結していてもよいが、このようなスペーサを介してラジカル骨格に連結していた方が合成が容易なため好ましい。また、多環式芳香環とスペーサとの間にアルキレン鎖が存在していてもよいし、ラジカル骨格とスペーサとの間にアルキレン鎖が存在していてもよい。多環式芳香環は、一つのラジカル骨格に対して一つだけ連結していてもよいが、複数連結していてもよい。その場合、複数の多環式芳香環はすべて同種であってもよいしすべて異種であってもよいし一部は同種で他は異種であってもよい。あるいは、一つの多環式芳香環が複数のラジカル骨格に連結していてもよい。その場合、複数のラジカル骨格はすべて同種であってもよいしすべて異種であってもよいし一部は同種で他は異種であってもよい。ラジカル骨格は、骨格内に一つのラジカルを有していてもよいし、複数のラジカルを有していてもよい。正極は、ラジカル材料を担体に担持したものとしてもよい。担体としては、例えば炭素材料が挙げられる。炭素材料としては、ケッチェンブラック、アセチレンブラック、チャンネルブラック、ファーネスブラック、ランプブラック、サーマルブラック等のカーボンブラック類でもよいし、鱗片状黒鉛のような天然黒鉛、人造黒鉛、膨張黒鉛等のグラファイト類でもよいし、木炭や石炭などを原料とする活性炭類でもよいし、合成繊維や石油ピッチ系原料などを炭化した炭素繊維類でもよいし、フラーレンのような分子状炭素類やカーボンナノチューブのようなチューブ状炭素類などとしてもよい。また、正極は、上述したラジカル材料が正極の総質量集電体を含んだ質量でも良いが、特に集電体の質量を除いたものを基準とすることが望ましいに対して0.01~60質量を占めていることが好ましく、55質量以下を占めていることがより好ましく、0.01~50質量を占めていることが更に好ましい。0.01質量以上含有させることにより触媒の効果が十分に得られるし、60質量以下では正極に含まれる他の成分導電材や結着材などが相対的に低くなりすぎることがないため導電性や機械的強度を充分に保つことができる。こうしたカーボンは後述する導電材を兼ねてもよい。ラジカル材料は、担体上に単分子担持されていることが好ましい。ここで、単分子担持とは、ラジカル材料が凝集せず、単分子状態にまで分散した状態で担体上に担持されていることをいう。ラジカル材料の全部の分子が単分子担持されていてもよいし、一部の分子が単分子担持されているものとしてもよい。なお、ラジカル材料は、触媒機能を発揮する観点から、より多くのラジカル材料が単分子担持されている方がより好ましい。このラジカル材料は、超音波を照射する処理を施されて担体に担持されていることが好ましい。超音波処理は、ラジカル材料と担体と適正な溶媒とを混合した混合溶液を調製した後、この混合溶液に対して超音波発生器を用いて超音波を照射する処理としてもよい。そして、濾別したり、噴霧乾燥することによりこの混合溶液から担体上に担持されたラジカル材料を得ることができる。この混合溶液は、担体に対する質量でラジカル材料が10質量~50質量含まれていることが好ましい。溶媒としては、アセトン、アルコールなどの有機溶媒を用いることが好ましい。超音波の照射時間は、例えば1時間以上10時間以下とすることができる。この単分子担持するラジカル材料は、多環式芳香環が安定なラジカル骨格に連結した構造を有する化合物であることが好ましく、担体は、環状構造を有する炭素材料であることが好ましく、π結合を有するものがより好ましい。こうすれば、ラジカル材料に含まれる多環式芳香環と担体の炭素質の環状構造との間で、π-π相互作用によりラジカル材料が担体に充分に担持されるため、単分子担持しやすくなるため好ましい。このとき、ラジカル材料としては、多環式芳香環としてナフタレン環、アントラセン環、フェナントレン環及びピレン環などを含むものが好ましく、特にピレン環を含むものが好ましい。担体としては、環状構造を有する炭素材料としてカーボンブラック類、グラファイト類、チューブ状炭素類などが好ましい。正極は導電材を含んでいてもよい。導電材としては、導電性を有する材料であれば特に限定されない。例えば、上述したカーボンブラック類でもよいし、グラファイト類でもよいし、活性炭類でもよいし、炭素繊維類でもよい。また、金属繊維などの導電性繊維類でもよいし、銅や銀、ニッケル、アルミニウムなどからなる金属粉末類でもよいし、ポリフェニレン誘導体などの有機導電性材料でもよい。また、これらを単体で用いてもよいし、複数を混合して用いてもよい。正極は、結着材を含んでいてもよい。結着材としては、特に限定されるものではないが、熱可塑性樹脂や熱硬化性樹脂などが挙げられる。例えば、ポリエチレン、ポリプロピレン、ポリテトラフルオロエチレンPTFE、ポリフッ化ビニリデンPVDF、スチレンブタジエンゴム、テトラフルオロエチレン-ヘキサフルオロエチレン共重合体、テトラフルオロエチレン-ヘキサフルオロプロピレン共重合体FEP、テトラフルオロエチレン-パーフルオロアルキルビニルエーテル共重合体PFA、フッ化ビニリデン-ヘキサフルオロプロピレン共重合体、フッ化ビニリデン-クロロトリフルオロエチレン共重合体、エチレン-テトラフルオロエチレン共重合体ETFE樹脂、ポリクロロトリフルオロエチレンPCTFE、フッ化ビニリデン-ペンタフルオロプロピレン共重合体、プロピレン-テトラフルオロエチレン共重合体、エチレン-クロロトリフルオロエチレン共重合体ECTFE、フッ化ビニリデン-ヘキサフルオロプロピレン-テトラフルオロエチレン共重合体、フッ化ビニリデン-パーフルオロメチルビニルエーテル-テトラフルオロエチレン共重合体、エチレン-アクリル酸共重合体などが挙げられる。これらの材料は単独で用いてもよいし、複数を混合して用いてもよい。正極は、上記ラジカル材料に加えて、必要に応じて加えられる、正極活物質、担体、導電材、結着材を混合したあと、集電体にプレス成形して形成してもよい。集電体としては、酸素の拡散を速やかに行わせるため、網状やメッシュ状など多孔体を用いることが好ましく、ステンレス鋼やニッケル、アルミニウム、銅などの多孔体の金属板を用いることができる。なお、この集電体は、酸化を抑制するためにその表面に耐酸化性の金属または合金の被膜を被覆してもよい。正極が含有可能な活物質としては、酸化物型正極活物質、有機系正極活物質、及び無機系正極活物質からなる群から選択される1種又は2種以上の材料から構成することができる。金属イオンとしてリチウムイオンを用いた電池に採用する活物質を以下に例示する。酸化物型正極活物質はLiNiO2、LiCoO2、LiMn2O4、LiFePO4が例示できる。酸化物型正極活物質としては、Li1-xMnO2、Li1-xMn2O4、Li1-xCoO2、Li1-xNiO2、V2O5を挙げることもできる。ここで、xは0~1を示す。さらに、Li1-xMn2xO4、LiNi1-xCoxO2などのようにLiMn2O4、LiNiO2の遷移金属元素の一部を少なくとも1種類以上の他の遷移金属元素あるいはLiで置き換えたものを挙げることもできる。有機系正極活物質はポリアニリン、ポリピロール、及び2,5-ジメルカプト-1,3,4-チアゾールのうちの少なくとも1つである。無機系正極活物質はフッ化物ペロブスカイトMF3:MはFe,V,Ti,Co,及びMnのうちの何れかが例示できる。負極負極は金属イオンを吸蔵乃至放出可能な負極活物質から形成されるか、負極活物質を含む。負極は集電体をもつことができる。負極集電体としては、例えば、銅、ニッケルなどを網、パンチドメタル、フォームメタル、板状、箔状などの形態とすることができる。負極集電体としては電池筐体を兼用することもできる。負極活物質は、金属リチウム,リチウム合金,リチウムの吸蔵と放出が可能な金属材料,リチウムの吸蔵と放出が可能な合金材料金属のみからなる合金はもちろん、金属と半金属との合金をも含む概念として用いる。その組織には固溶体、共晶共融混合物、金属間化合物あるいはそれらのうち2種以上が共存するものがある。、及びリチウムの吸蔵と放出が可能な化合物炭素材料なども含むからなる群から選択される1種又は2種以上の負極材料である。金属材料及び合金材料を構成できる金属元素及び半金属元素としては、スズSn、鉛Pb、アルミニウムAl、インジウムIn、ケイ素Si、亜鉛Zn、アンチモンSb、ビスマスBi、カドミウムCd、マグネシウムMg、ホウ素B、ガリウムGa、ゲルマニウムGe、ヒ素As、銀Ag、ジルコニウムZr、イットリウムY、ハフニウムHfが例示できる。これらの合金材料あるいは化合物としては、化学式MafMbgLih、あるいは化学式MasMctMduで表されるものが挙げられる。これら化学式において、Maはリチウムと合金を形成可能な金属元素及び半金属元素のうちの少なくとも1種を表し、Mbはリチウム及びMa以外の金属元素及び半金属元素のうちの少なくとも1種を表し、Mcは非金属元素の少なくとも1種を表し、MdはMa以外の金属元素及び半金属元素のうちの少なくとも1種を表す。また、f、g、h、s、t、及びuの値はそれぞれf>0、g≧0、h≧0、s>0、t>0、u≧0である。なかでも、短周期型周期表における4B族の金属元素あるいは半金属元素の単体、合金または化合物が好ましく、特に好ましいのはケイ素SiあるいはスズSn、またはこれらの合金あるいは化合物である。これらは結晶質のものでもアモルファスのものでもよい。リチウムを吸蔵放出可能な負極材料としては、さらに、酸化物、硫化物、あるいはLiN3などのリチウム窒化物などの他の金属化合物が挙げられる。酸化物としては、MnO2、V2O5、V6O13、NiS、MoSなどが挙げられる。その他、比較的電位が卑でリチウムを吸蔵及び放出することが可能な酸化物として、例えば酸化鉄、酸化ルテニウム、酸化モリブデン、酸化タングステン、酸化チタン、酸化スズなどが挙げられる。硫化物としてはNiS、MoSなどが挙げられる。負極活物質としては、そのまま用いることもできるし、その他必要な構成要素と共に用いることもできる。その他必要な構成要素としては、結着材などを採用することができる。結着材は、負極層内に含む構成要素間、構成要素と負極集電体との間をつなぎ止める作用を有する。結着材としては、有機系結着材や、無機系結着材を用いることができ、正極の欄において例示した結着材を挙げることができ、望ましくは、PVDF、ポリ塩化ビニリデン、PTFE、CMC等の化合物を挙げることができる。非水電解質は前述の金属イオンが伝導可能な非水電解質である。例えば、非水溶媒に対して、正負極が吸蔵乃至放出する金属イオンに対応する金属イオンを含む支持塩を溶解させたものが例示できる。非水電解質は正極と負極との間に介設され、両者の間の金属イオンの伝導の媒体になる。支持塩としては前述のaの構成をもつものなど、ルイス酸及び/又は化合物群Aを生成及び含有しない化合物が採用できる。支持塩の濃度としては、0.1~2.0Mであることが好ましく、0.8~1.2Mであることがより好ましい。非水溶媒としては、非プロトン性の有機溶媒を用いることができる。このような有機溶媒としては、環状カーボネート、鎖状カーボネート、環状エステル、環状エーテル、鎖状エーテル等が挙げられる。環状カーボネートとしては、エチレンカーボネートEC、プロピレンカーボネート、ブチレンカーボネート、ビニレンカーボネート等がある。鎖状カーボネートとしては、ジメチルカーボネートDMC、ジエチルカーボネート、エチルメチルカーボネートEMC等がある。環状エステルカーボネートとしては、ガンマブチロラクトン、ガンマバレロラクトン等がある。環状エーテルとしては、テトラヒドロフラン、2-メチルテトラヒドロフラン等がある。鎖状エーテルとしては、ジメトキシエタン、エチレングリコールジメチルエーテル等がある。これらは単独で用いてもよいし、複数を混合して用いてもよい。また、イオン伝導体としては、そのほかにイオン液体やゲル電解質、固体電解質などを用いてもよい。本実施形態の電池は正極及び負極の間に介設されるセパレータ、正負極及び非水電解質を収納する電池ケースなどを備えることができる。セパレータとしては電池内の雰囲気下で安定に存在できる多孔質膜、不織布などを用いることができる。例えばポリオレフィン、ポリエステルなどからセパレータを構成できる。電池ケースも電池内の雰囲気下に対して安定な材料から形成可能である。また、前述したように、正極及び/又は負極における集電体を兼ねることもできるし、外部との電力のやりとりを行う電極端子を兼ねることもできる。本発明の非水電解質電池について以下の実施例に基づき更に詳細に説明を行う。以下の試験では、ラジカル材料を幾つかの非水電解質中にて保存したときのラジカル材料の安定性について評価を行い、電解質特に支持塩の種類とラジカル材料の安定性との関係について考察した。試験例1ECとDMCとEMCとを体積比で30:30:40になるように混合した、非水溶媒としての混合溶媒に対して、支持塩としてのLiBOBを0.1mol/Lの濃度で添加して試験例1の非水電解質とした。試験例1の非水溶媒に対して、ラジカル材料としての4-ヒドロキシ-TEMPOを0.01Mの濃度になるように添加して、試験例1の試験溶液とした。試験例1の試験溶液に対して、不活性雰囲気下、室温及び60°Cで12日間放置した後、作用極に白金電極、対電極および参照電極に金属リチウムを用い、走査速度100mV/sにてサイクリックボルタンメトリーによりサイクリックボルタモグラムを測定した。結果を図1の実線室温放置、破線60°C放置に示す。試験例2及び3試験例1における支持塩LiBOBに変えて、試験例2ではLiPF6、試験例3ではLiBF4を同濃度0.1mol/Lで用いた以外は同じ構成の試験溶液を調製し、試験例1と同様の試験を行った。結果を図2試験例2、実線:室温放置、破線:60°C放置、図3試験例3、実線:室温放置、破線:60°C放置に示す。考察図1より明らかなように、試験例1の試験溶液では室温放置も60°C放置も双方共にアニオンの吸着脱離の進行が認められ、ラジカル化合物が作用していることが分かった。それに対して、図2及び3より明らかなように、今回の混合溶媒中においてルイス酸を生成する支持塩である、LiPF6及びLiBF4を含有する、試験例2及び3の試験溶液では室温放置ではアニオンの授受が観察されたが、60°C放置ではアニオンの授受の進行が少なくなる試験例2では殆ど観察されず、試験例3では大きく損なわれていることが明らかになった。ここで、この試験溶液内ではラジカル材料に対して接触可能非水電解質内なルイス酸を含有している。従って、ラジカル材料に対して接触可能な形態でルイス酸を含むことで、程度の差こそあるもののラジカル材料が失活することが明らかになった。すなわち、ラジカル材料に接触するようにルイス酸を含有させない途中でルイス酸が生成する場合も含まれるものと推測されることでラジカル材料の失活、すなわち、ラジカル材料を電池に適用した場合の電池性能の低下を抑制できることが分かった。この機構を推測すると、図4に示すようなものが例示できる。すなわち、LiPF6やLiBF4では解離したアニオンが60°C放置でルイス酸に変化し、ラジカル材料がもつラジカルとルイス酸との強固な相互作用の生起、ラジカル自体の分解、あるいは電解液溶媒の分解が考えられるため、その後にアニオンを授受しようとしてもルイス酸が邪魔してアニオンの授受が進行しないものと推測される。それに対して、LiBOBが解離して生成するアニオンは60°C放置してもルイス酸に変化せず、ラジカル材料がもつラジカルとは強固な結合を生起しないために、その後にアニオンを授受しようとしたときに、そのアニオンの授受が邪魔されることなく進行することができるものと推測できる。このように、ルイス酸はラジカル材料がもつラジカルに作用してアニオンの授受を阻害するため、ルイス酸は含有されず且つ生成しないことが望ましい。"